【手続補正書】
【提出日】平成19年8月3日(2007.8.3)
【手続補正１】
【補正対象書類名】特許請求の範囲
【補正対象項目名】請求項５
【補正方法】変更
【補正の内容】
【請求項５】
(a)が（メタ）アクリル酸アルキルエステルであり、(b)が（メタ）アクリル酸のエポキシ基置換アルキルエステルおよび/または（メタ）アクリル酸のアルコキシシリルアルキルエステルであり、(c)が（メタ）アクリル酸アルキルエステル中のアルキル基の１水素原子が式：−Ｓｉ[ＯＳｉＨ(Ｒ３)２]ａ[ ＯＳｉ(Ｒ３)３]ｂ(Ｒ４)ｃ（式中、Ｒ３、Ｒ４、a、b、cは請求項４記載どおりである）で示される基により置換されたものであり、メルカプト基含有有機ケイ素化合物がメルカプトアルキルアルコキシシランである請求項４記載の硬化性オルガノポリシロキサン組成物。
【手続補正２】
【補正対象書類名】特許請求の範囲
【補正対象項目名】請求項６
【補正方法】変更
【補正の内容】
【請求項６】
（メタ）アクリル酸アルキルエステルがメタクリル酸ｎ−ブチルであり、（メタ）アクリル酸のエポキシ基置換アルキルエステルがグリシジルメタクリレートであり、（メタ）アクリル酸のアルコキシシリルアルキルエステルがγ−メタクリロキシプロピルトリアルコキシシランであり、（メタ）アクリル酸アルキルエステル中のアルキル基の１水素原子が式：−Ｓｉ[ＯＳｉＨ(Ｒ３)２]ａ[ ＯＳｉ(Ｒ３)３]ｂ(Ｒ４)ｃ（式中、Ｒ３、Ｒ４、a、b、cは請求項４記載どおりである）で示される基により置換されたものがγ−メタクリロキシプロピルトリス（ジメチルハイドロジェンシロキシ）シランであり、メルカプトアルキルアルコキシシランがγ−メルカプトプロピルトリアルコキシシランである請求項５記載の硬化性オルガノポリシロキサン組成物。
【手続補正３】
【補正対象書類名】特許請求の範囲
【補正対象項目名】請求項１２
【補正方法】変更
【補正の内容】
【請求項１２】
(a)が（メタ）アクリル酸アルキルエステルであり、(b1)が（メタ）アクリル酸のエポキシ基置換アルキルエステルであり、(b2)が（メタ）アクリル酸のアルコキシシリルアルキルエステルであり、(c)が（メタ）アクリル酸アルキルエステル中のアルキル基の１水素原子が式：−Ｓｉ[ＯＳｉＨ(Ｒ３)２]ａ[ ＯＳｉ(Ｒ３)３]ｂ(Ｒ４)ｃ
（式中、Ｒ３、Ｒ４、a、b、cは請求項４記載どおりである）で示される基により置換されたものであり、メルカプト基含有有機ケイ素化合物がメルカプトアルキルアルコキシシランである請求項１１記載の接着促進剤。
【手続補正４】
【補正対象書類名】特許請求の範囲
【補正対象項目名】請求項１３
【補正方法】変更
【補正の内容】
【請求項１３】
（メタ）アクリル酸アルキルエステルがメタクリル酸ｎ−ブチルであり、（メタ）アクリル酸のエポキシ基置換アルキルエステルがグリシジルメタクリレートであり、（メタ）アクリル酸のアルコキシシリルアルキルエステルがγ−メタクリロキシプロピルトリアルコキシシランであり、（メタ）アクリル酸アルキルエステル中のアルキル基の１水素原子が式：−Ｓｉ[ＯＳｉＨ(Ｒ３)２]ａ[ ＯＳｉ(Ｒ３)３]ｂ(Ｒ４)ｃ（式中、Ｒ３、Ｒ４、a、b、cは請求項４記載どおりである）で示される基により置換されたものがγ−メタクリロキシプロピルトリス（ジメチルハイドロジェンシロキシ）シランであり、メルカプトアルキルアルコキシシランがγ−メルカプトプロピルトリアルコキシシランである請求項１２記載の接着促進剤。
【手続補正５】
【補正対象書類名】明細書
【補正対象項目名】０００５
【補正方法】変更
【補正の内容】
【０００５】
本発明は、
[1]（Ａ）平均単位式：  RaSiO(4-a)/2 （式中、Rは炭素原子数１〜10の非置換又はハロゲン置換１価炭化水素基であり、ａは 0.5≦ａ≦2.2 の正数であり、分子中の全Rの２０モル％以上がフェニル基である。）で示され、１分子中に少なくとも２個の脂肪族不飽和基を有するオルガノポリシロキサン： １００重量部、
（Ｂ）平均単位式：R1bHcSiO(4-b-c)/2 （式中、R1は炭素原子数１〜10の非置換又はハロゲン置換１価炭化水素基であり、ｂ、ｃはそれぞれ 0.002＜ｃ＜１、1.0＜ｂ＜2.2 かつ 1.0＜（ｂ＋ｃ）＜3.0 を満足する正数である。）で示され、１分子中に少なくとも２個のケイ素原子結合水素原子を有するオルガノハイドロジェンポリシロキサン：成分（Ｂ）中のケイ素原子結合水素原子]と[成分（Ａ）中の脂肪族不飽和基]のモル比が０.３〜５となる量、
（Ｃ）(a)分子中にエポキシ基、アルコキシシリル基およびヒドロシリル基を有しないビニル系単量体と(b) 分子中にエポキシ基および/またはアルコキシシリル基を有し、ヒドロシリル基を有しないビニル系単量体と(c)分子中にヒドロシリル基を有するビニル系単量体との(d)連鎖移動剤存在下でのラジカル共重合体：0.1〜50重量部、および触媒量の（Ｄ）ヒドロシリル化反応触媒からなる硬化性オルガノポリシロキサン組成物。
[2] 成分（Ａ）が（Ａ１）平均単位式：  RaSiO(4-a)/2 （式中、Rは前記どおりであり、ａは 1.9≦ａ≦2.2 の正数であり、分子中の全Rの２０モル％以上がフェニル基である。）で示され、１分子中に少なくとも２個の脂肪族不飽和基を有し、２５℃での粘度が１０〜１００,０００ｍPa・ｓであるオルガノポリシロキサンと（Ａ２）平均単位式：  RaSiO(4-a)/2 （式中、Rは炭素原子数１〜10の非置換又はハロゲン置換１価炭化水素基であり、ａは 0.5≦ａ≦1.7 の正数であり、分子中の全Rの２０モル％以上がフェニル基である。）で示されオルガノポリシロキサンレジンの混合物｛混合物中、成分（Ａ１）が９９〜３０重量％であり、成分（Ａ２）が１〜７０重量％である｝である[1]記載の硬化性オルガノポリシロキサン組成物。
[3] 成分（Ｂ）中のR1の２０モル％以上がフェニル基であることを特徴とする、[1]または[2]記載の硬化性オルガノポリシロキサン組成物。
[4] (c) 分子中にヒドロシリル基を有するビニル系単量体が式：ＸＳｉ[ＯＳｉＨ(Ｒ３)２]ａ[ ＯＳｉ(Ｒ３)３]ｂ(Ｒ４)ｃ（式中、Ｘがラジカル重合可能なビニル結合含有基であり、Ｒ３が炭素原子数１〜１０のアルキル基またはアリール基であり、Ｒ４が炭素原子数１〜１０のアルキル基、アリール基またはアルコキシ基であり、ａは１〜３の整数であり、ｂとｃは２〜０の整数であり、ａ＋ｂ＋ｃは３である）
で示されるものであり、(d)連鎖移動剤がメルカプト基含有有機ケイ素化合物である、[1] 記載の硬化性オルガノポリシロキサン組成物。
[5]  (a)が（メタ）アクリル酸アルキルエステルであり、(b)が（メタ）アクリル酸のエポキシ基置換アルキルエステルおよび/または（メタ）アクリル酸のアルコキシシリルアルキルエステルであり、(c)が（メタ）アクリル酸アルキルエステル中のアルキル基の１水素原子が式：−Ｓｉ[ＯＳｉＨ(Ｒ３)２]ａ[ ＯＳｉ(Ｒ３)３]ｂ(Ｒ４)ｃ（式中、Ｒ３、Ｒ４、a、b、cは[4]記載どおりである）で示される基により置換されたものであり、メルカプト基含有有機ケイ素化合物がメルカプトアルキルアルコキシシランである[4]記載の硬化性オルガノポリシロキサン組成物。
[6]（メタ）アクリル酸アルキルエステルがメタクリル酸ｎ−ブチルであり、（メタ）アクリル酸のエポキシ基置換アルキルエステルがグリシジルメタクリレートであり、（メタ）アクリル酸のアルコキシシリルアルキルエステルがγ−メタクリロキシプロピルトリアルコキシシランであり、（メタ）アクリル酸アルキルエステル中のアルキル基の１水素原子が式：−Ｓｉ[ＯＳｉＨ(Ｒ３)２]ａ[ ＯＳｉ(Ｒ３)３]ｂ(Ｒ４)ｃ（式中、Ｒ３、Ｒ４、a、b、cは[4]記載どおりである）で示される基により置換されたものがγ−メタクリロキシプロピルトリス（ジメチルハイドロジェンシロキシ）シランであり、メルカプトアルキルアルコキシシランがγ−メルカプトプロピルトリアルコキシシランである[5]記載の硬化性オルガノポリシロキサン組成物。
[7] 組成物の屈折率が１．４５以上であり、組成物の硬化物の光透過率が９０〜１００％である [1]〜[6]のいずれか記載の硬化性オルガノポリシロキサン組成物。
[8] [1]〜[7]のいずれか記載の硬化性オルガノポリシロキサン組成物を硬化させてゲル状の不完全硬化物とし、次いでそれよりも高温に保持して完全硬化物にすることを特徴とする[1]〜[7]のいずれか記載の硬化性オルガノポリシロキサン組成物の硬化方法。
[9]第１段階の加熱条件が１００℃以下である[8]記載の硬化方法。
[10]光半導体装置の光透過部が[1]〜[7]のいずれか記載の硬化性オルガノポリシロキサン組成物の硬化物で形成されていることを特徴とする光半導体装置。
[11](a)分子中にエポキシ基、アルコキシシリル基およびヒドロシリル基を有しないビニル系単量体と(b１) 分子中にエポキシ基を有し、アルコキシシリル基とヒドロシリル基を有しないビニル系単量体と、(b２)分子中にアルコキシシリル基を有し、エポキシ基とヒドロシリル基を有しないビニル系単量体と、(c)分子中にヒドロシリル基を有するビニル系単量体との(d)メルカプト基含有有機ケイ素化合物存在下でのラジカル共重合体からなる接着促進剤。
[12](a)が（メタ）アクリル酸アルキルエステルであり、(b1)が（メタ）アクリル酸のエポキシ基置換アルキルエステルであり、(b2)が（メタ）アクリル酸のアルコキシシリルアルキルエステルであり、(c)が（メタ）アクリル酸アルキルエステル中のアルキル基の１水素原子が式：−Ｓｉ[ＯＳｉＨ(Ｒ３)２]ａ[ ＯＳｉ(Ｒ３)３]ｂ(Ｒ４)ｃ（式中、Ｒ３、Ｒ４、a、b、cは[4]記載どおりである）で示される基により置換されたものであり、メルカプト基含有有機ケイ素化合物がメルカプトアルキルアルコキシシランである[11]記載の接着促進剤。
[13]（メタ）アクリル酸アルキルエステルがメタクリル酸ｎ−ブチルであり、（メタ）アクリル酸のエポキシ基置換アルキルエステルがグリシジルメタクリレートであり、（メタ）アクリル酸のアルコキシシリルアルキルエステルがγ−メタクリロキシプロピルトリアルコキシシランであり、（メタ）アクリル酸アルキルエステル中のアルキル基の１水素原子が式：−Ｓｉ[ＯＳｉＨ(Ｒ３)２]ａ[ ＯＳｉ(Ｒ３)３]ｂ(Ｒ４)ｃ（式中、Ｒ３、Ｒ４、a、b、cは[4]記載どおりである）で示される基により置換されたものがγ−メタクリロキシプロピルトリス（ジメチルハイドロジェンシロキシ）シランであり、メルカプトアルキルアルコキシシランがγ−メルカプトプロピルトリアルコキシシランである[12]記載の接着促進剤。；に関する。
【手続補正６】
【補正対象書類名】明細書
【補正対象項目名】００２０
【補正方法】変更
【補正の内容】
【００２０】
このようなビニル系単量体(c)は、下記化学構造式で示される化合物が例示される。式中、Ｍｅはメチル基であり、Ｐｈはフェニレン基である。
ＣＨ２＝Ｃ（Ｍｅ）Ｃ（＝Ｏ）ＯＣ３Ｈ６−Ｓｉ（ＯＳｉＨＭｅ２）３
ＣＨ２＝ＣＨＣ（＝Ｏ）ＯＣ３Ｈ６−Ｓｉ（ＯＳｉＨＭｅ２）３
ＣＨ２＝Ｃ（Ｍｅ）Ｃ（＝Ｏ）ＯＣ３Ｈ６−Ｓｉ（ＯＳｉＨＭｅ２）２（ＯＳｉＭｅ３）
ＣＨ２＝ＣＨＣ（＝Ｏ）ＯＣ３Ｈ６−Ｓｉ（ＯＳｉＨＭｅ２）２（ＯＳｉＭｅ３）
ＣＨ２＝Ｃ（Ｍｅ）Ｃ（＝Ｏ）ＯＣ３Ｈ６−Ｓｉ（ＯＳｉＨＭｅ２）（ＯＳｉＭｅ３）２
ＣＨ２＝ＣＨＣ（＝Ｏ）ＯＣ３Ｈ６−Ｓｉ（ＯＳｉＨＭｅ２）（ＯＳｉＭｅ３）２
ＣＨ２＝Ｃ（Ｍｅ）Ｃ（＝Ｏ）ＯＣ３Ｈ６−Ｓｉ（ＯＳｉＨＭｅ２）Ｍｅ２
ＣＨ２＝Ｃ（Ｍｅ）Ｃ（＝Ｏ）ＯＣ３Ｈ６−Ｓｉ（ＯＳｉＨＭｅ２）２（ＯＭｅ）
ＣＨ２＝ＣＨＰｈ−Ｓｉ（ＯＳｉＨＭｅ２）３
ＣＨ２＝ＣＨＰｈ−ＳｉＣ２Ｈ４（ＯＳｉＨＭｅ２）３
ＣＨ２＝Ｃ−Ｓｉ（ＯＳｉＨＭｅ２）３
ＣＨ２＝ＣＨＣ３Ｈ６−Ｓｉ（ＯＳｉＨＭｅ２）３
ＣＨ２＝ＣＨ−Ｓｉ（ＯＳｉＨＭｅ２）２（ＯＳｉＭｅ３）
分子鎖末端にメタクリロキシ基、アクリロキシ基、スチリル基、アルケニル基等のラジカル重合性ビニル結合含有基を有し、側鎖または分子鎖末端にケイ素原子結合水素原子を有するジメチルポリシロキサンが挙げられる。
なお、上記のＣＨ２＝Ｃ（Ｍｅ）Ｃ（＝Ｏ）ＯＣ３Ｈ６−Ｓｉ（ＯＳｉＨＭｅ２）３は、γ−メタクリロキシプロピルトリス（ジメチルハイドロジェンシロキシ）シランであり、γ−メタクリロキシプロピルトリス（ジメチルシロキシ）シランあるいはγ−メタクリロキシプロピルトリス（ヒドロジメチルシロキシ）シランとも称されている。
【手続補正７】
【補正対象書類名】明細書
【補正対象項目名】００２２
【補正方法】変更
【補正の内容】
【００２２】
成分（Ｃ）は上記ビニル系単量体（a）、ビニル系単量体（ｂ）、ビニル系単量体（ｃ）を(d)メルカプト基含有有機ケイ素化合物存在下でラジカル共重合させることによって製造できる。
上記共重合時のビニル系単量体（a）、ビニル系単量体（ｂ）、ビニル系単量体（ｃ）のモル％は、それぞれ１０.０〜７０.０、２０.０〜７０.０、５.０〜７０.０（合計１００）の範囲にあることが好ましく、それぞれ１５.０〜５５.０、３０.０〜５０.０、１０.０〜５５.０（合計１００）の範囲にあることがより好ましい。
このラジカル共重合は、有機溶媒の存在下または非存在下で行われる。有機溶剤を使用する場合は、このラジカル共重合は、ラジカル開始剤の存在下、好ましくは５０〜１５０℃で３〜２０時間反応させることにより進行する。このとき用いる有機溶媒としては、ヘキサン、オクタン、デカン、シクロヘキサン等の脂肪族炭化水素；ベンゼン、トルエン、キシレン等の芳香族炭化水素；ジエチルエーテル、ジブチルエーテルテトラヒドロフラン、 ジオキサン等のエーテル類；アセトン、メチルエチルケトン、メチルイソブチルケトン、ジイソブチルケトン等のケトン類；酢酸メチル、酢酸エチル、酢酸ブチル、酢酸イソブチル等のエステル類；メタノール、エタノール、イソプロパノール、ブタノール等のアルコール類が例示される。これらの中でもトルエンまたはキシレンが好適に使用される。ラジカル開始剤としては、通常、ラジカル重合法に使用される従来公知のものが用いられるが、具体的には、２，２'−アゾビス（イソブチロニトリル）、２，２'−アゾビス（２−メチルブチロニトリル）、 ２，２'−アゾビス（２，４−ジメチルバレロニトリル）等のアゾビス系化合物；過酸化ベンゾイル、過酸化ラウロイル、ｔｅｒｔ−ブチルパーオキシベンゾエート、ｔｅｒｔ−ブチルパーオキシ−２−エチルヘキサノエート等の有機過酸化物が例示される。このラジカル開始剤は１種を単独で使用してもよく、また２種類以上を混合して使用してもよい。ラジカル開始剤の使用量は、上記（a）成分と（b）成分と（c）成分の合計１００重重部に対して０.１〜５重量部の範囲であることが好ましい。
【手続補正８】
【補正対象書類名】明細書
【補正対象項目名】００３６
【補正方法】変更
【補正の内容】
【００３６】
［参考例１］  (C)(8)の調製
トルエン５０重量部を反応釜に仕込んだ。ｎ−ブチルアクリレート１９．３重量部、グリシジルメタクリレート１１．５重量部、γ−メタクリロキシプロピルトリメトキシシラン２．０重量部、γ−メタクリロキシプロピルトリス（ジメチルシロキシ）シラン５．０重量部、γ−メルカプトプロピルトリメトキシシラン２．０重量部を滴下タンク１に仕込んだ。トルエン１０重量部と２，２−アゾビスブチロニトリル０．２７５重量部の混合溶液を滴下タンク２に仕込んだ。
反応釜を８０℃に昇温後、滴下タンク１から上記単量体混合液と滴下タンク２からラジカル重合開始剤溶液を１時間かけて滴下した。該反応釜内を１００℃に６時間保持した。次いで、１２０℃に昇温して、１０〜２０torrに減圧してトルエンを留去した。残渣を冷却して、ｎ−ブチルアクリレートとグリシジルメタクリレートとγ−メタクリロキシプロピルトリメトキシシランとγ−メタクリロキシプロピルトリス（ジメチルシロキシ）シランのラジカル共重合体を得た。その特性は、微黄色透明液体、粘度：１８０，０００ｍPa・ｓ、屈折率：１.４７２３、ケイ素原子結合水素原子含有量：０．０８wt%、ケイ素原子結合メトキシ基含有量：４．８wt%、エポキシ当量：４７０。
【手続補正９】
【補正対象書類名】明細書
【補正対象項目名】００３７
【補正方法】変更
【補正の内容】
【００３７】
［参考例２］  (C)(13)の調製
トルエン５０重量部を反応釜に仕込んだ。ｎ−ブチルアクリレートを６．６重量部、グリシジルメタクリレートを１７.０重量部、γ−メルカプトプロピルトリメトキシシランを３．０重量部、γ−メタクリロキシプロピルトリス（ジメチルシロキシ）シランを４．６重量部を滴下タンク１に仕込んだ。トルエン１０重量部と２，２−アゾビスブチロニトリルを０．２７５重量部の混合溶液を滴下タンク２に仕込んだ。
反応釜を８０℃に昇温後、滴下タンク１から上記単量体混合液と滴下タンク２からラジカル重合開始剤溶液を１時間かけて滴下した。該反応釜内を１００℃に６時間保持した。次いで、１２０℃に昇温して、１０〜２０torrに減圧してトルエンを留去した。
残渣を冷却して、ｎ−ブチルアクリレートとグリシジルメタクリレートとγ−メタクリロキシプロピルトリス（ジメチルシロキシ）シランのラジカル共重合体を得た。
その特性は、微黄色透明液体、粘度：１０，０００ｍPa・ｓ、屈折率：１.４６１２、ケイ素原子結合水素原子含有量：０．３７wt%、ケイ素原子結合メトキシ基含有量：１.７wt%、エポキシ当量：６９０。
【手続補正１０】
【補正対象書類名】明細書
【補正対象項目名】００３８
【補正方法】変更
【補正の内容】
【００３８】
［参考例３］  (C)(14)の調製
トルエン５０重量部を反応釜に仕込んだ。ｎ−ブチルアクリレート６．５重量部、γ−メタクリロキシプロピルトリメトキシシラン１２．８重量部、γ−メルカプトプロピルトリメトキシシラン１．２重量部、γ−メタクリロキシプロピルトリス（ジメチルシロキシ）シラン２０.０重量部を滴下タンク１に仕込んだ。トルエン１０重量部と２，２−アゾビスブチロニトリル０．２７５重量部の混合溶液を滴下タンク２に仕込んだ。
反応釜を８０℃に昇温後、滴下タンク１から上記単量体混合液と滴下タンク２からラジカル重合開始剤溶液を１時間かけて滴下した。該反応釜内を１００℃に６時間保持した。次いで、１２０℃に昇温して、１０〜２０torrに減圧してトルエンを留去した。
残渣を冷却して、ｎ−ブチルアクリレートとγ−メタクリロキシプロピルトリメトキシシランとγ−メタクリロキシプロピルトリス（ジメチルシロキシ）シランのラジカル共重合体を得た。その特性は、微黄色透明液体、粘度：１０，０００ｍPa・ｓ、屈折率：１.４５３２、ケイ素原子結合水素原子含有量：０．４２wt%、ケイ素原子結合メトキシ基含有量：１３．４wt%。
【手続補正１１】
【補正対象書類名】明細書
【補正対象項目名】００４０
【補正方法】変更
【補正の内容】
【００４０】
［参考例５］  (C)(16)の調製
トルエン５０重量部を反応釜に仕込んだ。ｎ−ブチルアクリレート１０重量部、γ−メルカプトプロピルトリメトキシシラン１．５重量部、γ−メタクリロキシプロピルトリス（ジメチルシロキシ）シラン３０重量部を滴下タンク１に仕込んだ。トルエン１０重量部と２，２−アゾビスブチロニトリル０．２７５重量部の混合溶液を滴下タンク２に仕込んだ。反応釜を８０℃に昇温後、滴下タンク１から上記単量体混合液と滴下タンク２からラジカル重合開始剤溶液を１時間かけて滴下した。該反応釜内を１００℃に６時間保持した。次いで、１２０℃に昇温して、１０〜２０torrに減圧してトルエンを留去した。残渣を冷却して、ｎ−ブチルアクリレートとγ−メタクリロキシプロピルトリス（ジメチルシロキシ）シランのラジカル共重合体を得た。その特性は、微黄色透明液体、粘度：３０，０００ｍPa・ｓ、屈折率：１.４４６８、ケイ素原子結合水素原子含有量：０．５０wt%、ケイ素原子結合メトキシ基含有量：１．５wt%。
【手続補正１２】
【補正対象書類名】明細書
【補正対象項目名】００４１
【補正方法】変更
【補正の内容】
【００４１】
[比較参考例１]
トルエン５０重量部を反応釜に仕込んだ。ｎ−ブチルアクリレート２０重量部、グリシジルメタクリレート１２．７重量部、γ−メタクリロキシプロピルトリメトキシシラン２．０重量部、γ−メタクリロキシプロピルトリス（ジメチルシロキシ）シラン５．３重量部を滴下タンク１に仕込んだ。トルエン１０重量部と２，２−アゾビスブチロニトリル０．２７５重量部の混合溶液を滴下タンク２に仕込んだ。
反応釜を８０℃に昇温後、滴下タンク１から上記単量体混合液と滴下タンク２からラジカル重合開始剤溶液を１時間かけて滴下した。該反応釜内を１００℃に６時間保持した。次いで、１２０℃に昇温して、１０〜２０torrに減圧してトルエンを留去した。残渣を冷却して、ｎ−ブチルアクリレートとグリシジルメタクリレートとγ−メタクリロキシプロピルトリメトキシシランとγ−メタクリロキシプロピルトリス（ジメチルシロキシ）シランのラジカル共重合体を得た。この共重合体は、室温で固体であり、実施例に使用されているオルガにポリシロキサンと相溶性に欠け、硬化性オルガノポリシロキサン組成物への配合に不適であった。
【手続補正１３】
【補正対象書類名】明細書
【補正対象項目名】００４４
【補正方法】変更
【補正の内容】
【００４４】
(C)(8)：  参考例１どおり。
(C)(9)：  平均分子式
【化１】
2006063092.tif 000001
ただし、ａ＝３、ｂ＝５、ｃ＝５、ｄ＝２０。
(C)(10)：  平均分子式
【化２】
2006063092.tif 000002
ただし、ａ＝３、ｂ＝５、ｃ＝５、ｄ＝２０。
(D)(11)：  白金−１，３−ジビニルテトラメチルジシロキサン錯体。
(12)：  ３−フェニル−１−ブチン−３−オール